【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
（１）イソシアネート部分を有する１種または２種以上のウレタンプレポリマー、
（２）イソシアネート部分と水または活性水素含有化合物との反応を触媒する、触媒量の１種または２種以上の化合物、および
（３）シリコン原子に結合した少なくとも１つの加水分解性基を有し、かつヒドロカルビル基がヘテロ原子含有官能性連結部を介して前記シリコン原子に結合した炭素に結合している１種または２種以上のアルファヒドロカルビルシラン化合物、
を含む組成物。
【請求項２】
前記アルファヒドロカルビルシランが、式
【化１】
2008542501.tif 000001
（式中、
Ｒ1は、各々独立して、１つまたは２つ以上のヘテロ原子を含んでも良い炭化水素基；
Ｒ2は、各々独立して加水分解性基；
Ｒ3は、各々独立して１価の炭化水素；
Ｒ4は、各々独立してＣ1-3アルキルまたは水素；
Ｚは、各々独立してヘテロ原子含有官能性連結部；
ｎは、各々独立して１から３の整数；および
ｍは、１または２以上である）
で示される、請求項１に記載の組成物。
【請求項３】
（１）組成物の重量を基にして４０重量部から８０重量部以下の、１種または２種以上のポリウレタンプレポリマー；
（２）組成物の重量を基にして１００万分の６０重量部、から２．０重量部の、イソシアネート部分と水または活性水素含有化合物との反応を触媒する１種または２種以上の化合物；および
（３）１から１０重量部の、１種または２種以上のアルファヒドロカルビルシラン化合物；
を含む、請求項１に記載の組成物。
【請求項４】
ガラスまたは耐摩耗性コーティングコートされたプラスチックを基体に接合させる方法であって、請求項１〜３のいずれかに記載の組成物をガラスもしくはコートされたプラスチックの表面または基体表面に適用すること；ガラスまたはコートされたプラスチックと基体とを、ガラスまたはコートされたプラスチックと基体との間に前記組成物が配置されるように接触させること；ガラスまたはコートされたプラスチックを基体に接合させるように前記組成物を硬化させること；を含む接合方法。
【手続補正２】
【補正対象書類名】明細書
【補正対象項目名】０００７
【補正方法】変更
【補正の内容】
【０００７】
ある側面において、本発明は、
（１）イソシアネート官能性部分を有する１種または２種以上のウレタンプレポリマー、
（２）イソシアネート部分と水または活性水素含有化合物との反応を触媒する、触媒量の１種または２種以上の化合物、および
（３）シリコン原子に結合した少なくとも１つの加水分解性基を有し、かつ該シリコン原子に結合した炭素、アルファ炭素原子に、ヒドロカルビル基がヘテロ原子官能性連結部を介して結合している１種または２種以上のアルファヒドロカルビルシラン化合物、
を含む組成物である。
【手続補正３】
【補正対象書類名】明細書
【補正対象項目名】００１６
【補正方法】変更
【補正の内容】
【００１６】
好ましいポリイソシアネートの例としては、参照によりここに組み入れられる、Ｗｕ，米国特許第６，５１２，０３３のコラム３，第３〜４９行に開示されるものが挙げられる。より好ましいイソシアネートは、芳香族イソシアネート、脂環式イソシアネートおよびこれらの誘導体である。さらにより好ましいポリイソシアネートとしては、ジフェニルメタンジイソシアネートおよびその高分子誘導体、イソホロンジイソシアネート、テトラメチルキシレンジイソシアネート、１，６−ヘキサメチレンジイソシアネートおよびその高分子誘導体、ビス（４−イソシアナトシクロヘキシル）メタン、およびトリメチルヘキサメチレンジイソシアネートが挙げられる。最も好ましいイソシアネートは、ジフェニルメタンジイソシアネートである。
【手続補正４】
【補正対象書類名】明細書
【補正対象項目名】００２５
【補正方法】変更
【補正の内容】
【００２５】
本発明の組成物は、シラン化合物の少なくとも１つのシリコン原子に結合した少なくとも１つの加水分解性基を含むシラン化合物をさらに含む。該シラン化合物は、自身に結合した加水分解性基を有する少なくとも１つのシリコン原子に炭素原子がさらに結合しているヘテロ原子含有官能性連結部を介して炭素に結合したヒドロカルビル基をさらに有する。自身に結合した少なくとも１つの加水分解性基を有するシラン等の官能基に結合した炭素原子は、ある命名法ではアルファ炭素原子、そして他の命名法では１炭素原子と呼ばれる。簡潔のため、これらの組成物を以下、アルファヒドロカルビルシランという。ヒドロカルビル基は、本発明の組成物中でのアルファヒドロカルビルシランの官能度を妨げず、本発明の安定な組成物をもたらす任意の炭素および水素系の基であることができる。本明細書で用いる安定とは、湿気から保護された環境中に６ヶ月間にわたって貯蔵されている間に組成物が許容できない反応を被らないことを意味する。許容できない反応とは、一般的な技術を用いて組成物を適用できないようなレベルまで組成物の粘度が増大する原因となるような反応を意味する。好ましくは、防湿容器中で貯蔵される間、組成物の粘度が、６ヶ月間にわたって５０パーセント、より好ましくは３０パーセントを超えて増大しない。ヒドロカルビル基は、主鎖中に１または２以上のヘテロ原子をさらに含んでも良い。好ましくは、該主鎖は、脂肪族主鎖、またはポリアルキレンオキサイド主鎖等のポリエーテル主鎖である。好ましい脂肪族主鎖は、Ｃ1-10の直鎖および分岐鎖の脂肪族炭化水素であり、ここでＣ2-8の直鎖および分岐鎖の脂肪族炭化水素は最も好ましい。ポリアルキレンオキサイド主鎖で、テトラヒドロフラン、ブタンジオール、ブチレンオキサイド、プロピレンオキサイドおよびエチレンオキサイドを基にするポリオキシアルキレンオキサイドは好ましく、ここでエチレンオキサイド、プロピレンオキサイドまたはこれらの混合物を基にするものはさらに好ましい。ヒドロカルビル基は、ヘテロ原子含有官能性連結部を介してアルファ炭素原子に結合している。ヘテロ原子官能性連結部は、シラン基に結合したアルファ炭素原子にヒドロカルビル基を結合させることが可能な任意の官能性連結部であることができ、本発明の組成物中でのアルファヒドロカルビルシランの機能を妨げない。好ましくは、ヘテロ原子含有官能性連結部は、酸素部分、窒素部分および／または硫黄部分を含む。好ましいヘテロ原子官能性連結部としては、エーテル、チオエーテル、２級および３級のアミン、カルボニル基、カルボニルオキシ基、アミド基、ウレタン基、尿素基等が挙げられる。好ましいヘテロ原子含有官能性連結部は、尿素およびウレタンである。好ましくは、化合物の少なくとも１つのシリコン原子には、２つまたは３つの加水分解性基が結合している。該加水分解性基は、特に限定されず、従来の加水分解性基から選択される。詳細な例は、水素原子、ハロゲン原子、アルコキシ基、アシルオキシ基、ケトキシメート基、アミノ基、アミド基、酸アミド基、アミノオキシ基、メルカプト基、およびアルケニルオキシ基である。これらの中で好ましいのは、水素原子、アルコキシ基、アシルオキシ基、ケトキ��メート基、アミノ基、アミド基、アミノオキシ基、メルカプト基およびアルケニルオキシ基である。アルコキシ基はより好ましく、ここでメトキシ基またはエトキシ基は最も好ましい。
【手続補正５】
【補正対象書類名】明細書
【補正対象項目名】００４７
【補正方法】変更
【補正の内容】
【００４７】
コーティングまたは耐酸性塗料等の塗料でコートされた基体にガラスまたはコートプラスチックを接合させるために該組成物が使用されるこれらの態様においては、何らかの形で存在するシランを有することが望ましい。シランは、プレポリマーとブレンドしても良い。他の態様においては、シランは、イソシアネートとの反応性を有する活性水素原子を有するシランである。好ましくは、このようなシランは、メルカプトシランまたはアミノシランであり、そしてより好ましくはメルカプトトリアルコキシシランまたはアミノトリアルコキシシランである。ある態様においては、イソシアネート部分との反応性を有する活性水素原子を有するシランを、プレポリマーの末端イソシアネート部分と反応させることができる。このような反応生成物は、参照によりここに組み入れられる米国特許第４，３７４，２３７および４，３４５，０５３の要部に記載される。さらに他の態様においては、イソシアネート部分との反応性を有する活性水素部分を有するシランは、プレポリマーの調製の間にこのようなシランを出発材料と反応させることによって、プレポリマーの主鎖中に反応させることができる。シランを主鎖中に含有するプレポリマーの調製のプロセスは、参照によりここに組み入れられる米国特許第４，６２５，０１２の要部に記載される。活性水素部分を有するこのようなシランをポリイソシアネートと反応させ、プレポリマーとブレンドされ、ポリウレタンプレポリマーと反応し、またはポリイソシアネートおよび参照によりここに組み入れられるＣｈｉａｏ，米国特許第５，６２３，０４４に記載されるもの等のイソシアネート部分との反応性を有する部分を平均２以上有する化合物と反応した付加化合物を形成することができる。存在するシランの量は、塗装された表面またはガラスもしくはプラスチックの表面等の基体に対する接着剤の接着を、プライマーを必要とすることなく増強するような量である。存在するシランの量は、封止剤の重量を基にして、好ましくは約０．１重量部以上、そして最も好ましくは約０．５重量部以上である。用いられるシランの量は、好ましくは約１０重量部以下、そして最も好ましくは約２．０重量部以下である。
【手続補正６】
【補正対象書類名】明細書
【補正対象項目名】００５４
【補正方法】変更
【補正の内容】
【００５４】
好ましい態様において、本発明の組成物は光安定剤を含む。接合される構造の寿命のかなりの部分に対して組成物の基体への二重結合を容易に維持できるようにする任意の光安定剤を使用できる。好ましい光安定剤は、ヒンダードアミン光安定剤である。ヒンダードアミン光安定剤としては、一般的に、ｎ−ブチル−（３，５−ジ−ｔｅｒ−ブチル−４−ヒドロキシベンジル）ビス−（１，２，２，６−テトラメチル−４−ピペリジニル）マロネートのＴＩＮＵＶＩＮ（商標）１４４としてチバガイギーから入手可能なもの；４−ヒドロキシ−２，２，６，６，−テトラメチル−１−ピペリジンエタノールを有するジメチルサクシネートポリマーのＴＩＮＵＶＩＮ（商標）６２２；ＴＩＮＵＶＩＮ（商標）７７のビス（２，２，６，６，−テトラメチル−４−ピペリジニル）セバケート；ＴＩＮＵＶＩＮ（商標）の１，２，３ビス−（１−オクチルオキシ−２，２，６，６，テトラメチル−４−ピペリジニル）セバケート；ＴＩＮＵＶＩＮ（商標）７６５のビス（１，２，２，６，６，−ペンタメチル−４−ピペリジニル）セバケート；ＣＨＩＭＡＳＳＯＲＢ（商標）９４４のポリ［［６−［１，１，３，３−テトラメチルブチル）アミノ］−１，３，５−トリアジン−２，４−ジイル］［（２，２，６，６−テトラメチル−４−ピペリジニル）イミノ］−１，６−ヘキサンジイル［（２，２，６−テトラメチル−４−ピペリジニル）イミノ］］）およびＣｙｔｅｃから入手可能なＣＹＡＳＯＲＢ（商標）ＵＶ−５００；１，５−ジオキサスピロ（５，５）ウンデカン３，３−ジカルボン酸、ビス（２，２，６，６，−テトラメチル−４−ピペリジニル）エステル；ＣＹＡＳＯＲＢ（商標）ＵＶ−３５８１；３−ドデシル−１−（２，２，６，６，−テトラメチル−４−ピペリジル−ピロリジン−２，５−ジオン）およびＣＹＡＳＯＲＢ（商標）ＵＶ−３３４６のポリ［（６−モルホリノ−ｓ−トリアジン−２，４−ジイル）［２，２，６，６−テトラメチル−４−ピペリジル）イミノ］−ヘキサメチレン［（２，２，６，６−テトラメチル−４−ピペリジル）イミノ］］が挙げられる。より好ましいヒンダード光アミン安定剤としては、ＴＩＮＵＶＩＮ（商標）の１，２，３ビス−（１−オクチルオキシ−２，２，６，６，テトラメチル−４−ピペリジニル）セバケートおよびＴＩＮＵＶＩＮ（商標）７６５のビス（１，２，２，６，６，−ペンタメチル−４−ピペリジニル）セバケートおよびメチル１，２，２，６，６，−ペンタメチル−４−ピペリジニルセバケートが挙げられる。基体への接合耐久性を強化するのに十分な量の光安定剤を使用することができる。好ましくは、光安定剤は、本発明の組成物の重量を基にして約０．１重量部以上、より好ましくは０．２重量部以上、そして最も好ましくは約０．３重量部以上の量で用いる。好ましくは、本発明の組成物中に存在する光安定剤の量は、約３重量部以下、より好ましくは約２重量部以下、そして最も好ましくは約１重量部以下である。